(57)【要約】【課題】  白色度及び耐擦過性に優れた白色トナーの提供【解決手段】  結着樹脂及び白色顔料を有するトナー粒子を含む白色トナーであって、結着樹脂は、樹脂Ａを含み、樹脂Ａは、（ｉ）シロキサン結合及びフルオロ基からなる群より選択される少なくとも一方と、エステル結合とを含み、（ｉｉ）結着樹脂中、５０質量％以上含有されている、ことを特徴とする白色トナー。【選択図】なし【特許請求の範囲】
【請求項１】
結着樹脂及び白色顔料を有するトナー粒子を含む白色トナーであって、
結着樹脂は、樹脂Ａを含み、
樹脂Ａは、
（ｉ）シロキサン結合及びフルオロ基からなる群より選択される少なくとも一方と、エステル結合とを含み、
（ｉｉ）結着樹脂中、５０質量％以上含有されている、
ことを特徴とする白色トナー。
【請求項２】
前記白色顔料が、トナー粒子中、１０体積％〜４０体積％含有されている請求項１に記載の白色トナー。
【請求項３】
前記結着樹脂の屈折率をｎ１、前記白色顔料の屈折率をｎ２としたとき、前記ｎ１と前記ｎ２とが、
ｎ２−ｎ１≧０．８０
を満たす請求項１又は２に記載の白色トナー。
【請求項４】
前記ｎ１が、１．５５以下である請求項１〜３のいずれか１項に記載の白色トナー。
【請求項５】
前記白色顔料の体積平均粒径Ｄｗ（ｎｍ）が、１５０ｎｍ〜５５０ｎｍである請求項１〜４のいずれか１項に記載の白色トナー。
【請求項６】
前記白色顔料の体積平均粒径をＤｗ（ｎｍ）、前記結着樹脂の屈折率をｎ１、前記白色顔料の屈折率をｎ２としたとき、下記式を満たす請求項１〜５のいずれか１項に記載の白色トナー。
５５０／｛２．１（ｎ２−ｎ１）｝−５０≦Ｄｗ≦５５０／｛２．１（ｎ２−ｎ１）｝＋５０
【請求項７】
前記樹脂Ａに含まれるエステル結合濃度が、５質量％〜３０質量％である請求項１〜６のいずれか１項に記載の白色トナー。
【請求項８】
前記樹脂Ａが、シリコーン変性ポリエステルである請求項１〜７のいずれか１項に記載の白色トナー。
【請求項９】
前記白色顔料が、酸化チタン粒子又はチタン酸カルシウム粒子である請求項１〜８のいずれか１項に記載の白色トナー。
【発明の詳細な説明】
【技術分野】
【０００１】
本発明は、電子写真方式の画像形成方法において使用する白色トナーに関する。
【背景技術】
【０００２】
近年、複写機やプリンターなどの画像形成装置の発達に伴い、多彩なメディアに対応できるトナーが求められている。その中、透明トナーや白色トナーのような特色トナーを用いて、付加価値を高めた印字物を得る技術が開発されている。
【０００３】
白色トナーは、色紙や透明フィルムへ白色の画像を形成するために用いられ、高い隠蔽率を有することが重要である。高い隠蔽性を達成するために、例えば酸化チタンのような高屈折率を持つ材料を用いたトナーが開発されている（特許文献１）。
【先行技術文献】
【特許文献】
【０００４】
【特許文献１】特開２０００−５６５１４号公報
【発明の概要】
【発明が解決しようとする課題】
【０００５】
通常、白色トナーを用いて白色の画像を形成し、十分な白色を表現するためには、下地の色を隠蔽し、認識できなくすることが好ましい。そのような画像の隠蔽性は画像膜中で光が散乱することで発現するため、顔料としては、無色であり、且つ結着樹脂との屈折率の差が大きいこと、すなわち屈折率の高い材料であることが求められる。
【０００６】
さらに白色トナーにおいては、十分な隠蔽性を発現するために、上記のような白色顔料を、他色に比較して多量に、且つ分散性良くトナー中に含有させることが必要となる。
【０００７】
このような課題に対し、結着樹脂として、例えばシリコーン樹脂などの低屈折率である樹脂を主成分とすることで、白色顔料との屈折率差を大きくし、白色度を向上させることができる。しかし、これらの樹脂は離形性が高く、各種メディアとの密着性が低いため、画像の耐擦過性に劣る傾向があった。
【課題を解決するための手段】
【０００８】
本発明者らが鋭意検討した結果、シロキサン基とフルオロ基のいずれか一つを含み、さらにエステル基を含む樹脂Ａをトナーにおける結着樹脂の主成分とすることで上記課題を解決し得ることを見出した。
【０００９】
シロキサン基またはフルオロ基を含むことで樹脂の屈折率が下がる結果、白色顔料との屈折率差が大きくなり、白色度が向上する。また、エステル基を含むことで、トナー層の凝集力が上がり、かつ樹脂とメディア間に水素結合や静電的相互作用等の結合力が働いた結果、画像のメディアへの密着度が上がるため、画像の耐擦過性が向上する。さらに本発明の場合、同じ樹脂内にこれらのユニットが含まれる。個々の樹脂を混合する場合に比べて画像中のトナー層の凝集力が高く、結果として、高い耐擦過性を保持しつつ、白色度の高い画像が得られると考えている。
【００１０】
即ち、本発明のトナーは、
結着樹脂及び白色顔料を有するトナー粒子を含む白色トナーであって、
結着樹脂は、樹脂Ａを含み、
樹脂Ａは、
（ｉ）シロキサン結合及びフルオロ基からなる群より選択される少なくとも一方と、エステル結合とを含み、
（ｉｉ）結着樹脂中、５０質量％以上含有されている、
ことを特徴とする白色トナーである。
【発明の効果】
【００１１】
本発明によれば、白色度、耐擦過性に優れた白色トナーを提供することができる。
【発明を実施するための形態】
【００１２】
本発明において、数値範囲を表す「○○以上××以下」や「○○〜××」の記載は、特に断りのない限り、端点である下限及び上限を含む数値範囲を意味する。
【００１３】
本発明の白色トナーはトナー粒子を含む。トナー粒子には結着樹脂、および白色顔料が含まれる。
【００１４】
以下、各構成成分について記載する。
【００１５】
＜結着樹脂＞
本発明において、結着樹脂には樹脂Ａが含まれる。
【００１６】
樹脂Ａは、（ｉ）シロキサン結合とフルオロ基のいずれか一つと、（ｉｉ）エステル結合を含む。シロキサン結合とは（≡Ｓｉ−Ｏ−）を表し、フルオロ基は（−Ｆ）を表し、エステル結合は（−Ｃ（＝Ｏ）−Ｏ−）を表す。
【００１７】
樹脂Ａの具体例としては、シリコーン変性（メタ）アクリル樹脂、シリコーン変性スチレン−（メタ）アクリル樹脂、シリコーン変性ポリエステル、フッ素含有（メタ）アクリル樹脂、フッ素含有スチレン−（メタ）アクリル樹脂、フッ素含有ポリエステル等が挙げられる。この中でも、耐擦過性の観点から、シリコーン変性ポリエステルが好ましい。
【００１８】
シリコーン変性ポリエステルに含まれるポリエステル部位は、アルコール成分及び酸成分の縮重合物であることが好ましい。ポリエステル部位を生成するモノマーとしては以下の化合物が挙げられる。
【００１９】
アルコール成分としては、以下のような２価であるジアルコール成分が挙げられる。エチレングリコール、プロピレングリコール、１，３−ブタンジオール、１，４−ブタンジオール、２，３−ブタンジオール、ジエチレングリコール、トリエチレングリコール、１，５−ペンタンジオール、１，６−ヘキサンジオール、ネオペンチルグリコール、２−エチル−１，３−ヘキサンジオールのような脂肪族ジオール、水素化ビスフェールＡ、下記式（Ｉ）で表されるビスフェノール及びその誘導体、並びに下記式（ＩＩ）で表されるジオール類。
【００２０】
【化１】
2020190648.tif 000002
【００２１】
（式中、Ｒはエチレン基又はプロピレン基を示し、Ｘ及びＹはそれぞれ０以上の整数であり、かつＸ＋Ｙの平均値は０以上１０以下である。）
【００２２】
【化２】
2020190648.tif 000003
【００２３】
式（Ｉ）で表されるビスフェノール類としては、ポリオキシプロピレン（２．２）−２，２−ビス（４−ヒドロキシフェニル）プロパン、ポリオキシプロピレン（３．３）−２，２−ビス（４−ヒドロキシフェニル）プロパン、ポリオキシエチレン（２．０）−２，２−ビス（４−ヒドロキシフェニル）プロパン、ポリオキシエチレン（２．２）−２，２−ビス（４−ヒドロキシフェニル）プロパン、ポリオキシプロピレン（２．０）−ポリオキシエチレン（２．０）−２，２−ビス（４−ヒドロキシフェニル）プロパン、ポリオキシプロピレン（６）−２，２−ビス（４−ヒドロキシフェニル）プロパンなどが挙げられる。
【００２４】
アルコール成分には、３価以上の多価アルコールとして、１，２，３−プロパントリオール、トリメチロールプロパン、ヘキサントリオール、ペンタエリスリトールなどを用いてもよい。
【００２５】
これらの中でも、アルコール成分としては、脂肪族ジオールや式（Ｉ）で表されるビスフェノール類が好ましく、エチレングリコールとポリオキシプロピレン（２．２）−２，２−ビス（４−ヒドロキシフェニル）プロパンがさらに好ましく、これらを両方含むことが最も好ましい。
【００２６】
酸成分としては、２価のカルボン酸が挙げられる。フタル酸、テレフタル酸、イソフタル酸、無水フタル酸などのベンゼンジカルボン酸、及びこれらの酸無水物又は低級アルキルエステル；こはく酸、アジピン酸、セバシン酸、アゼライン酸などのアルキルジカルボン酸、及びこれらの酸無水物又は低級アルキルエステル；炭素数６〜１８のアルキル基若しくは炭素数６〜１８のアルケニル基で置換されたこはく酸、及びその酸無水物又は低級アルキルエステル；フマル酸、マレイン酸、シトラコン酸、イタコン酸などの不飽和ジカルボン酸、及びこれらの酸無水物又は低級アルキルエステル。
【００２７】
酸成分には３価以上の多価カルボン酸を用いることも好ましい。例えば、１，２，４−ベンゼントリカルボン酸、１，２，４−シクロヘキサントリカルボン酸、１，２，４−ナフタレントリカルボン酸、ピロメリット酸、及びこれらの酸無水物又は低級アルキルエステルが挙げられる。
【００２８】
これらのうち、酸成分としてはフタル酸、テレフタル酸、イソフタル酸、無水フタル酸などのベンゼンジカルボン酸、及びこれらの酸無水物又は低級アルキルエステルが好ましい。特に好ましくは、テレフタル酸、及びその酸無水物又は低級アルキルエステル（例えば、テレフタル酸ジメチル）である。
【００２９】
樹脂Ａは、結着樹脂中、５０質量％以上含有される。より好ましくは、６０質量％以上であり、特に好ましくは、８０質量％以上である。上述の範囲であることで、結着樹脂の屈折率が低下し、かつトナー層の凝集力が向上するため、白色度と耐擦過性を両立することができる。
【００３０】
樹脂Ａを含有する結着樹脂の屈折率ｎ１は、１．５５以下であることが好ましく、１．５２以下であることがより好ましい。上述の範囲であることで、結着樹脂の屈折率と凝集力のバランスが良くなり、白色度と耐擦過性を両立することができる。
【００３１】
樹脂Ａに含まれるエステル結合濃度は５質量％〜３０質量％であることが好ましく、１０質量％〜２０質量％であることがより好ましい。上述の範囲であることで、樹脂Ａの凝集力やメディアとの相互作用が強くなり、耐擦過性が向上する。
【００３２】
結着樹脂は、樹脂Ａの他にも樹脂を含有してもよく、他の樹脂としては、公知の重合体を使用することが可能である。具体的には下記の重合体を用いることが可能である。
【００３３】
ポリスチレン、ポリ−ｐ−クロルスチレン、ポリビニルトルエンなどのスチレン及びその置換体の単重合体；スチレン−ｐ−クロルスチレン共重合体、スチレン−ビニルトルエン共重合体、スチレン−ビニルナフタリン共重合体、スチレン−アクリル酸エステル共重合体、スチレン−メタクリル酸エステル共重合体、スチレン−α−クロルメタクリル酸メチル共重合体、スチレン−アクリロニトリル共重合体、スチレン−ビニルメチルエーテル共重合体、スチレン−ビニルエチルエーテル共重合体、スチレン−ビニルメチルケトン共重合体、スチレン−アクリロニトリル−インデン共重合体などのスチレン系共重合体；ポリ塩化ビニル、フェノール樹脂、天然樹脂変性フェノール樹脂、天然樹脂変性マレイン酸樹脂、アクリル樹脂、メタクリル樹脂、ポリ酢酸ビニル、ポリエステル、ポリウレタン、ポリアミド、フラン樹脂、エポキシ樹脂、キシレン樹脂、ポリビニルブチラール、テルペン樹脂、クマロン−インデン樹脂、石油系樹脂などが挙げられる。これらの樹脂は１種単独で使用してもよいし、２種以上を併用してもよい。
【００３４】
＜白色顔料＞
本発明のトナー粒子は白色顔料を含む。
【００３５】
白色顔料の例としては、酸化チタン粒子、酸化マグネシウム粒子、酸化アルミニウム粒子、酸化亜鉛粒子、硫酸バリウム粒子）、炭酸カルシウム粒子、チタン酸カルシウム粒子、チタン酸ストロンチウム粒子、シリカ粒子、クレー、タルク等が挙げられる。これらの白色顔料は、表面処理されていてもよいし、されていなくてもよい。
【００３６】
これらの中でも、酸化チタン粒子とチタン酸カルシウム粒子が好ましい。屈折率の高い酸化チタン粒子は白色度の観点で好ましく、表面相互作用力の高いチタン酸カルシウム粒子は耐擦過性の観点で好ましい。
【００３７】
白色顔料は、トナー粒子中、１０体積％〜４０体積％含有されることが好ましく、１５体積％〜３５体積％含有されることがより好ましい。上述の範囲にあることで、白色顔料が適度に存在するため、白色度と耐擦過性が両立する。
【００３８】
また、白色顔料は、屈折率をｎ２としたとき、結着樹脂の屈折率ｎ１と屈折率ｎ２とが、
ｎ２−ｎ１≧０．８０
を満たすことが好ましく、
ｎ２−ｎ１≧０．８８
を満たすことがより好ましい。上記範囲であることで、樹脂と白色顔料の屈折率差が大きくなり、白色度が向上する。
【００３９】
白色顔料の体積平均粒径Ｄｗは１５０ｎｍ〜５５０ｎｍが好ましく、１８０ｎｍ〜３００ｎｍがより好ましい。上述の範囲にあることで、白色度が向上する。
【００４０】
また、白色顔料の体積平均粒径Ｄｗ（ｎｍ）は、結着樹脂の屈折率ｎ１、白色顔料の屈折率ｎ２との関係において、下記式を満たすことが好ましい。
５５０／｛２．１（ｎ２−ｎ１）｝−５０≦Ｄｗ≦５５０／｛２．１（ｎ２−ｎ１）｝＋５０
上記関係式は波長５５０ｎｍの光の散乱が最大となる白色顔料の粒径を表した式であり（第２版  酸化チタン（技報堂出版）１３０〜１３１頁参照）、上述の範囲にあることで、光の散乱効率が良好であり、良好な白色度が得られる。
【００４１】
＜離型剤＞
トナー粒子は、必要に応じて離型剤を含んでもよい。
【００４２】
離型剤としては、例えば、以下のものが挙げられる。ポリエチレンのような低分子量ポリオレフィン類；オレイン酸アミド、エルカ酸アミド、リシノール酸アミド、ステアリン酸アミドのような脂肪酸アミド類；ステアリン酸ステアリルのようなエステルワックス類；カルナバワックス、ライスワックス、キャンデリラワックス、木ロウ、ホホバ油のような植物系ワックス；ミツロウのような動物系ワックス；モンタンワックス、オゾケライト、セレシン、パラフィンワックス、マイクロクリスタリンワックス、フィッシャートロプシュワックス、エステルワックスのような鉱物・石油系ワックス；及びそれらの変性物が挙げられる。
【００４３】
離型剤は、トナー粒子中に１質量％〜１０質量％含有されることが好ましい。
【００４４】
離型剤の融点は、５０℃〜１００℃であることが好ましく、７０℃〜１００℃であることがより好ましい。
【００４５】
＜トナー粒子の製造方法＞
トナー粒子の製造方法は特に制限されず、公知の方法、例えば、乳化凝集法、粉砕法、及び懸濁重合法などを用いることができる。
【００４６】
以下、例として粉砕法でのトナー製造手順について説明する。
【００４７】
原料混合工程では、トナー粒子を構成する材料として、結着樹脂、及び白色顔料、必要に応じて離型剤や荷電制御剤等の他の成分を所定量秤量して配合し、混合する。混合装置の一例としては、ダブルコン・ミキサー、Ｖ型ミキサー、ドラム型ミキサー、スーパーミキサー、ヘンシェルミキサー、ナウタミキサ、メカノハイブリッド（日本コークス工業株式会社製）などが挙げられる。
【００４８】
次に、混合した材料を溶融混練する。溶融混練工程では、加圧ニーダー、バンバリィミキサーのようなバッチ式練り機や、連続式の練り機を用いることができ、連続生産できる優位性から、１軸又は２軸押出機が好ましい。溶融混練の温度は、１００〜２００℃程度が好ましい。混錬機としては、例えば、ＫＴＫ型２軸押出機（神戸製鋼所社製）、ＴＥＭ型２軸押出機（東芝機械社製）、ＰＣＭ混練機（池貝鉄工製）、２軸押出機（ケイ・シー・ケイ社製）、コ・ニーダー（ブス社製）、ニーデックス（日本コークス工業株式会社製）などが挙げられる。溶融混練後、得られる樹脂組成物は、２本ロール等で圧延され、冷却工程で水などによって急冷する。
【００４９】
次いで、樹脂組成物の冷却物は、粉砕工程で所望の粒径にまで粉砕される。粉砕工程では、例えば、クラッシャー、ハンマーミル、フェザーミルのような粉砕機で粗粉砕した後、さらに、例えば、クリプトロンシステム（川崎重工業社製）、スーパーローター（日清エンジニアリング社製）、ターボ・ミル（ターボ工業製）やエアージェット方式による微粉砕機で微粉砕する。
【００５０】
その後、必要に応じて、慣性分級方式のエルボージェット（日鉄鉱業社製）、遠心力分級方式のターボプレックス（ホソカワミクロン社製）、ＴＳＰセパレータ（ホソカワミクロン社製）、ファカルティ（ホソカワミクロン社製）のような分級機や篩分機を用いて分級し、分級品を得る。
【００５１】
更に、必要に応じて、図１に示すような加熱表面処理装置を使用することで、得られた分級品の形状調整や表面処理を実施してもよい。
【００５２】
図１において、原料定量供給手段１により定量供給された混合物は、圧縮気体調整手段２により調整された圧縮気体によって、処理室６の中心軸上に設置された導入管３に導かれる。導入管を通過した混合物は、原料供給手段の中央部に設けられた円錐状の突起状部材４により均一に分散され、放射状に広がる８方向の供給管５に導かれ、粉体粒子供給口１４から、熱処理が行われる処理室６に導かれる。
【００５３】
このとき、処理室６に供給された混合物は、処理室６内に設けられた混合物の流れを規制するための規制手段９によって、その流れが規制される。このため処理室６に供給された混合物は、処理室６内を旋回しながら熱処理された後、冷却される。
【００５４】
供給された混合物を熱処理するための熱風は、熱風供給手段７の熱風入口部７から供給され、熱風を旋回させるための旋回部材１３により、処理室６内に熱風を螺旋状に旋回させて導入される。その構成としては、熱風を旋回させるための旋回部材１３が、複数のブレードを有しており、その枚数や角度により、熱風の旋回を制御することができる。このとき、略円錐状の分配部材１２により、旋回される熱風の偏りを少なくすることができる。
【００５５】
処理室６内に供給される熱風は、熱風供給手段７の熱風出口部１１における温度が１００℃〜３００℃であることが好ましい。熱風供給手段７の熱風出口部１１における温度が上記の範囲内であれば、混合物を加熱しすぎることによるトナー粒子の融着や合一を防止しつつ、トナー粒子を均一に球形化処理することが可能となる。
【００５６】
以上の工程を経て得られたトナー粒子は、そのままトナーとして使用してもよい。必要に応じて、トナー粒子の表面に外添剤を外添処理してトナーとしてもよい。外添剤を外添処理する方法としては、トナー粒子と公知の各種外添剤を所定量配合し、ダブルコン・ミキサー、Ｖ型ミキサー、ドラム型ミキサー、スーパーミキサー、ヘンシェルミキサー、ナウタミキサ、メカノハイブリッド（日本コークス工業株式会社製）、ノビルタ（ホソカワミクロン株式会社製）等の混合装置を外添機として用いて、撹拌・混合する方法が挙げられる。
【００５７】
本発明において、トナーは、体積基準のメジアン径が、３．０μｍ〜３０．０μｍが好ましく、４．０μｍ〜２０．０μｍであることがより好ましい。
【００５８】
＜各物性の測定方法＞
以下、本発明に関連する物性の測定方法について記載する。
【００５９】
［トナー粒子中の結着樹脂中の樹脂Ａの含有量］
イオン交換水１００ｍＬにスクロース（キシダ化学製）１６０ｇを加え、湯せんをしながら溶解させ、ショ糖濃厚液を調製する。遠心分離用チューブに上記ショ糖濃厚液を３１ｇと、コンタミノンＮ（非イオン界面活性剤、陰イオン界面活性剤、有機ビルダーからなるｐＨ７の精密測定器洗浄用中性洗剤の１０質量％水溶液、和光純薬工業社製）を６ｍＬ入れ分散液を作製する。この分散液にトナー１．０ｇを添加し、スパチュラなどでトナーのかたまりをほぐす。次に、遠心分離用チューブをシェイカーにて振とうする。振とう後、溶液をスイングローター用ガラスチューブ（５０ｍＬ）に入れ替えて、遠心分離機にて３５００ｒｐｍ、３０ｍｉｎの条件で分離する。この操作により、トナー粒子と外れた外添剤が分離する。トナー粒子と水溶液が十分に分離されていることを目視で確認し、トナー粒子を採取して減圧濾過器で濾過した後、乾燥機で１時間以上乾燥し、外添剤が分離されたトナー粒子を得る。
【００６０】
次いで、溶剤への溶解度の差を利用してトナー粒子から結着樹脂或いは樹脂Ａを分離してから、それぞれの質量を測定し、樹脂Ａの含有率を測定する。分離の具体的な方法としては、例えば以下の方法が挙げられる。
【００６１】
第一分離：２３℃のメチルエチルケトン（ＭＥＫ）にトナー粒子を溶解させ、可溶分（樹脂Ａを含む結着樹脂）と不溶分（白色顔料、離型剤など）を分離する。可溶分を乾固させ、質量を測定することで、トナー中の結着樹脂の質量を得る。
【００６２】
第二分離：２３℃の酢酸エチルに、第一分離で得られた可溶分（樹脂Ａを含む結着樹脂）を溶解させ、可溶分と不溶分とを分離する。この際、本発明に係る樹脂Ａは通常、酢酸エチルに不溶となるため、不溶分が樹脂Ａとなる。得られた不溶分を乾燥させ、質量を測定することで、トナー中の樹脂Ａの質量を得る。
【００６３】
そして、得られた結着樹脂と樹脂Ａの質量から、樹脂Ａの含有率を計算する。
【００６４】
［白色顔料の体積平均粒径Ｄｗ］
オスミウム・プラズマコーター（ｆｉｌｇｅｎ社、ＯＰＣ８０Ｔ）を用いて、保護膜としてトナー粒子にＯｓ膜（５ｎｍ）およびナフタレン膜（２０ｎｍ）を施し、光硬化性樹脂Ｄ８００（日本電子社）で包埋したのち、超音波ウルトラミクロトーム（Ｌｅｉｃａ社、ＵＣ７）により、切削速度１ｍｍ／ｓで膜厚６０ｎｍのトナー粒子断面を作製する。トナー粒子断面を、透過型電子顕微鏡等を用いて観察し、トナー粒子断面画像を得る。尚、断面画像中の粒子の特定はエネルギー分散型Ｘ線分光分析器（ＥＤＸ）等を用いて行う。
【００６５】
トナー粒子の断面画像中に存在する白色顔料の面積を計測し、円相当径を算出する。これを白色顔料１００個について行い、１００個の円相当径に基づいて、体積平均粒径を算出する。
【００６６】
尚、上記測定の対象とするトナー粒子断面画像は以下のように選択する。トナー粒子断面画像から、トナー粒子の断面積を求め、その断面積と等しい面積を持つ円の直径（円相当径）を求める。この円相当径とトナーの重量平均粒径（Ｄ４）との差の絶対値が１．０μｍ以内のトナー粒子断面画像についてのみ、ドメイン径の算出を行う。ドメイン径はトナー粒子の粒径によって変わる場合があるため、この様にすることで、平均的なドメイン径を算出することができる。
【００６７】
［トナー粒子中の白色顔料の含有割合（体積％）］
白色顔料は溶剤に対して通常不溶であるため、他の成分を溶剤を利用して除去することで、白色顔料を分離すればよい。分離の具体的な方法としては、例えば以下の方法が挙げられる。
【００６８】
上述の第一分離で得られた不溶分（白色顔料、離型剤など）を１００℃のトルエンに溶解させ、可溶分と不溶分とを分離する。この際、白色顔料はトルエンに不溶であるため、不溶分が白色顔料となる。得られた不溶分を乾燥させ、得られた白色顔料の質量を測定する。さらに真密度計を用いて白色顔料の密度を測定し、体積を計算する。
【００６９】
一方でトナー粒子の体積を、上述の真密度計やコールター粒度分布測定装置（例えば、ベックマンコールター社、Ｍｕｌｔｉｓｉｚｅｒシリーズ）等の手段を用いて測定する。
【００７０】
得られた白色顔料とトナー粒子の体積から、白色顔料の含有割合（体積％）を算出する。
【００７１】
［樹脂Ａの屈折率］
上述の方法で分離した結着樹脂を用い、アッベ屈折計（例えば、ＤＲ−Ｍ２（株式会社オハラ製））、又は分光エリプソメーター（例えば、ＶＡＳＥ、ジェー・エー・ウーラム・ジャパン製など）により屈折率の測定を行う。
【００７２】
［白色顔料の屈折率］
上述の方法で単離した白色顔料を用い、アッベ屈折計（例えば、ＤＲ−Ｍ２（株式会社オハラ製））、又は分光エリプソメーター（例えば、ＶＡＳＥ、ジェー・エー・ウーラム・ジャパン製など）により屈折率の測定を行う。
【実施例】
【００７３】
以下、本発明を実施例及び比較例を用いて更に詳細に説明するが、これらは本発明をなんら限定するものではない。なお、以下の処方において、“部”は特に断りのない限り質量基準である。
【００７４】
＜実施例１＞
（シリコーン変性ポリエステル１の合成）
・テレフタル酸ジメチル                                          ３８６部
・ポリオキシプロピレン（２．２）−２，２−ビス（４−ヒドロキシフェニル）プロパン
２０６部
・エチレングリコール                                              ２５部
冷却管、攪拌機、窒素導入管、及び、熱電対を備えた反応槽に上記材料を添加した。さらにチタン系触媒（テトラブチルチタネート）を加え、反応槽内を窒素ガスで置換した後、撹拌しながら徐々に昇温し、２００℃で撹拌しつつ、減圧しながら重合反応を行った。室温まで降温させ、未反応モノマーや発生したメタノールを除去した後、片末端アルコール変性シリコーンオイル（Ｘ−２２−１７０ＤＸ：信越化学工業社製）１２５部を添加し、反応槽内を窒素ガスで置換した。その後、撹拌しながら徐々に昇温し、２００℃で撹拌しつつ、減圧しながら反応させることでシリコーン変性ポリエステル１（Ｍｗ＝４１０００、Ｍｗ／Ｍｎ＝９）を得た。
【００７５】
（トナー１の作製）
・シリコーン変性ポリエステル１                                    ４８部
・酸化チタン粒子１（ルチル型、体積平均粒径２１０ｎｍ）            ４８部
・フィッシャートロプシュワックス（融点７８℃）                      ４部
上記材料をヘンシェルミキサー（ＦＭ−７５型、三井鉱山（株）製）を用いて、回転数２０ｓ−１、回転時間５ｍｉｎで混合した後、温度１３０℃に設定した二軸混練機（ＰＣＭ−３０型、株式会社池貝製）にて混練した。得られた混練物２５℃まで冷却し、ハンマーミルにて１ｍｍ以下に粗粉砕し、粗砕物を得た。得られた粗砕物を、機械式粉砕機（Ｔ−２５０、ターボ工業（株）製）にて微粉砕した。さらにファカルティＦ−３００（ホソカワミクロン社製）を用い、分級を行った。
【００７６】
さらに、分級を経た粒子に対して、図１で示す表面処理装置によって熱処理を行った。運転条件はフィード量＝３ｋｇ／ｈｒとし、また、熱風温度＝１３０℃、熱風流量＝６ｍ３／ｍｉｎ、冷風温度＝−５℃、冷風流量＝４ｍ３／ｍｉｎ、ブロワー風量＝２０ｍ３／ｍｉｎ、インジェクションエア流量＝１ｍ３／ｍｉｎとした。熱処理を行うことにより、平均円形度０．９６であるトナー粒子１を得た。
【００７７】
得られたトナー粒子１の１００部に対して、
・一次粒子の個数平均径が１０ｎｍの疎水化処理されたシリカ微粉体    １．５部
・一次粒子の個数平均径が１００ｎｍの疎水化処理されたシリカ微粉体  ２．５部
をヘンシェルミキサー（三井鉱山製）で乾式混合してトナー１を得た。トナー１の体積基準のメジアン径は６．５μｍであった。
【００７８】
＜実施例２＞
（シリコーン変性スチレンメタクリル樹脂１の合成）
・片末端ビニル変性シリコーンオイル（Ｘ−２２−２４７５：信越化学工業社製）２０部
・スチレン                                                        ５４部
・メタクリル酸メチル                                              ２６部
・トルエン                                                      ８００部
加熱乾燥した二口フラスコにて、窒素を導入しながら上記材料を混合し、７０℃に加熱して完全に溶解させた。これを撹拌しながら２５℃まで降温し、窒素バブリングした後、重合開始剤としてアゾビスメトキシジメチルバレロニトリルを０．６部混合した。その後、７５℃で加熱し、６時間反応させ、さらに８０℃に昇温し、１時間反応を行った。得られた反応液を濾過後、トルエンを乾燥除去させ、シリコーン変性スチレンメタクリル樹脂１（Ｍｗ＝４８０００、Ｍｗ／Ｍｎ＝５）を得た。
【００７９】
（トナー２の作製）
・シリコーン変性スチレンメタクリル樹脂１                          ４８部
・酸化チタン粒子１（ルチル型、体積平均粒径２１０ｎｍ）            ４８部
・フィッシャートロプシュワックス（融点７８℃）                      ４部
上記材料を用いる以外は実施例１と同様にして、トナー２を得た。
【００８０】
＜実施例３＞
（フッ素含有スチレンアクリル樹脂１の合成）
・メタクリル酸２，２，２−トリフルオロエチル                      ４０部
・スチレン                                                        ５５部
・ブチルアクリレート                                                ５部
・トルエン                                                      ８００部
加熱乾燥した二口フラスコにて、窒素を導入しながら上記材料を混合し、７０℃に加熱して完全に溶解させた。これを撹拌しながら２５℃まで降温し、窒素バブリングした後、重合開始剤としてアゾビスメトキシジメチルバレロニトリルを０．６部混合した。その後、７５℃で加熱し、６時間反応させ、さらに８０℃に昇温し、１時間反応を行った。得られた反応液を濾過後、トルエンを乾燥除去させ、フッ素含有スチレンアクリル樹脂１（Ｍｗ＝４７０００、Ｍｗ／Ｍｎ＝５）を得た。
【００８１】
（トナー３の作製）
・フッ素含有スチレンアクリル樹脂１                                ４８部
・酸化チタン粒子１（ルチル型、体積平均粒径２１０ｎｍ）            ４８部
・フィッシャートロプシュワックス（融点７８℃）                      ４部
上記材料を用いる以外は実施例１と同様にして、トナー３を得た。
【００８２】
＜実施例４〜７＞
酸化チタン粒子１を、以下の酸化チタンに変更した以外は、実施例１と同様にして、トナー４〜７を得た。
実施例４：酸化チタン粒子２（ルチル型、体積平均粒径１５０ｎｍ）
実施例５：酸化チタン粒子３（ルチル型、体積平均粒径２９０ｎｍ）
実施例６：酸化チタン粒子４（ルチル型、体積平均粒径１３０ｎｍ）
実施例７：酸化チタン粒子５（ルチル型、体積平均粒径６００ｎｍ）
＜実施例８＞
（シリコーン変性ポリエステル２の合成）
片末端アルコール変性シリコーンオイル（Ｘ−２２−１７０ＤＸ：信越化学工業社製）の添加量を７０質量部に変更する以外は、シリコーン変性ポリエステル１の合成と同様にして、シリコーン変性ポリエステル２（Ｍｗ＝４５０００、Ｍｗ／Ｍｎ＝１１）を得た。
【００８３】
（トナー８の作製）
シリコーン変性ポリエステル１をシリコーン変性ポリエステル２に変更した以外は、実施例１と同様にして、トナー８を得た。
【００８４】
＜実施例９〜１２＞
シリコーン変性ポリエステル１と酸化チタン粒子１の添加量を表１に記載したように変更した以外は、実施例１と同様にして、トナー９〜１２を得た。
【００８５】
＜実施例１３＞
（シリコーン変性スチレンメタクリル樹脂２の合成）
・片末端ビニル変性シリコーンオイル（Ｘ−２２−２４７５：信越化学工業社製）２０部
・スチレン                                                        ７０部
・メタクリル酸メチル                                              １０部
・トルエン                                                      ８００部
上記の材料を用いる以外は実施例２と同様にして、シリコーン変性スチレンメタクリル樹脂２（Ｍｗ＝４９０００、Ｍｗ／Ｍｎ＝５）を合成した。
【００８６】
（トナー１３の作製）
シリコーン変性ポリエステル１をシリコーン変性スチレンメタクリル樹脂２に変更した以外は実施例１と同様にして、トナー１３を得た。
【００８７】
＜実施例１４＞
・シリコーン変性ポリエステル１                                    ２７部
・ポリエステル１                                                  ２３部
［組成（モル％）〔ポリオキシエチレン（２．２）−２，２−ビス（４−ヒドロキシフェニル）プロパン／ポリオキシプロピレン（２．２）−２，２−ビス（４−ヒドロキシフェニル）プロパン／テレフタル酸／フマル酸＝６０／４０／９０／１０〕、Ｍｗ＝４５０００、Ｍｗ／Ｍｎ＝１０］
・酸化チタン粒子１（ルチル型、体積平均粒径２１０ｎｍ）            ４６部
・フィッシャートロプシュワックス（融点７８℃）                      ４部
上記材料を用いる以外は実施例１と同様にして、トナー１４を得た。
【００８８】
＜比較例１＞
・シリコーン変性ポリスチレン１                                    ４７部
［スチレン−ジメチルシロキサン−スチレンブロック共重合体、組成（モル％）〔スチレン／ジメチルシロキサン／スチレン＝３０／４０／３０〕、Ｍｗ＝３０，０００、Ｍｗ／Ｍｎ＝３］
・酸化チタン粒子１（ルチル型、体積平均粒径２１０ｎｍ）            ４９部
・フィッシャートロプシュワックス（融点７８℃）                      ４部
上記材料を用いる以外は実施例１と同様にして、トナー１５を得た。
【００８９】
＜比較例２（基準用トナーの製造）＞
（ポリエステル２の合成）
・テレフタル酸ジメチル                                          ３８６部
・ポリオキシプロピレン（２．２）−２，２−ビス（４−ヒドロキシフェニル）プロパン
２０６部
・エチレングリコール                                              ２５部
冷却管、攪拌機、窒素導入管、及び、熱電対を備えた反応槽に、上記の材料を添加した。さらにチタン系触媒（テトラブチルチタネート）を加え、反応槽内を窒素ガスで置換した後、撹拌しながら徐々に昇温し、２００℃で撹拌しつつ、減圧しながら重合反応を行うことでポリエステル２（Ｍｗ＝３５０００、Ｍｗ／Ｍｎ＝８）を得た。
【００９０】
（トナー１６の作製）
・ポリエステル２                                                  ５２部
・酸化チタン粒子１（ルチル型、体積平均粒径２１０ｎｍ）            ４４部
・フィッシャートロプシュワックス（融点７８℃）                      ４部
上記材料を用いる以外は実施例１と同様にして、トナー１６を得た。
【００９１】
＜比較例３（基準用トナーの製造）＞
（スチレンメタクリル樹脂１の合成）
・スチレン                                                        ５４部
・メタクリル酸メチル                                              ２６部
・トルエン                                                      ８００部
加熱乾燥した二口フラスコにて、窒素を導入しながら上記材料を混合し、７０℃に加熱して完全に溶解させた。これを撹拌しながら２５℃まで降温し、窒素バブリングした後、重合開始剤としてアゾビスメトキシジメチルバレロニトリルを０．６部混合した。その後、７５℃で加熱し、６時間反応させ、さらに８０℃に昇温し、１時間反応を行った。得られた反応液を濾過後、トルエンを乾燥除去させ、スチレンメタクリル樹脂１（Ｍｗ＝４３０００、Ｍｗ／Ｍｎ＝４）を得た。
【００９２】
（トナー１７の作製）
・スチレンメタクリル樹脂１                                        ５０部
・酸化チタン粒子１（ルチル型、体積平均粒径２１０ｎｍ）            ４６部
・フィッシャートロプシュワックス（融点７８℃）                      ４部
上記材料を用いる以外は実施例１と同様にして、トナー１７を得た。
【００９３】
＜比較例４（基準用トナーの製造）＞
（スチレンアクリル樹脂１の合成）
・スチレン                                                        ５５部
・ブチルアクリレート                                                ５部
・トルエン                                                      ８００部
加熱乾燥した二口フラスコにて、窒素を導入しながら上記材料を混合し、７０℃に加熱して完全に溶解させた。これを撹拌しながら２５℃まで降温し、窒素バブリングした後、重合開始剤としてアゾビスメトキシジメチルバレロニトリルを０．６部混合した。その後、７５℃で加熱し、６時間反応させ、さらに８０℃に昇温し、１時間反応を行った。得られた反応液を濾過後、トルエンを乾燥除去させ、スチレンアクリル樹脂１（Ｍｗ＝４１０００、Ｍｗ／Ｍｎ＝４）を得た。
【００９４】
（トナー１８の作製）
・スチレンアクリル樹脂１                                          ５０部
・酸化チタン粒子１（ルチル型、体積平均粒径２１０ｎｍ）            ４６部
・フィッシャートロプシュワックス（融点７８℃）                      ４部
上記材料を用いる以外は実施例１と同様にして、トナー１８を得た。
【００９５】
＜比較例５〜８（基準用トナーの製造）＞
酸化チタン粒子１を酸化チタン粒子２〜５に変更した以外は、比較例２と同様にして、トナー１９〜２２を得た。
比較例５：酸化チタン粒子２（ルチル型、体積平均粒径１５０ｎｍ）
比較例６：酸化チタン粒子３（ルチル型、体積平均粒径２９０ｎｍ）
比較例７：酸化チタン粒子４（ルチル型、体積平均粒径１３０ｎｍ）
比較例８：酸化チタン粒子５（ルチル型、体積平均粒径６００ｎｍ）
【００９６】
＜比較例９〜１２（基準用トナーの製造）＞
ポリエステル２と酸化チタン粒子１の添加量を表１に記載したように変更した以外は、比較例２と同様にして、トナー２３〜２６を得た。
【００９７】
＜比較例１３（基準用トナーの製造）＞
（スチレンメタクリル樹脂２の合成）
・スチレン                                                        ７０部
・メタクリル酸メチル                                              １０部
・トルエン                                                      ８００部
加熱乾燥した二口フラスコにて、窒素を導入しながら上記材料を混合し、７０℃に加熱して完全に溶解させた。これを撹拌しながら２５℃まで降温し、窒素バブリングした後、重合開始剤としてアゾビスメトキシジメチルバレロニトリルを０．６部混合した。その後、７５℃で加熱し、６時間反応させ、さらに８０℃に昇温し、１時間反応を行った。得られた反応液を濾過後、トルエンを乾燥除去させ、スチレンメタクリル樹脂２（Ｍｗ＝４４０００、Ｍｗ／Ｍｎ＝４）を得た。
【００９８】
（トナー２７の作製）
・スチレンメタクリル樹脂２                                        ５０部
・酸化チタン粒子１（ルチル型、体積平均粒径２１０ｎｍ）            ４６部
・フィッシャートロプシュワックス（融点７８℃）                      ４部
上記材料を用いる以外は実施例１と同様にして、トナー２７を得た。
【００９９】
＜比較例１４（基準用トナーの製造）＞
シリコーン変性ポリスチレン１をポリスチレン１［Ｍｗ＝２０，０００、Ｍｗ／Ｍｎ＝３］に変更した以外は、比較例１と同様にして、トナー２８を得た。
【０１００】
＜二成分現像剤の調製＞
以上で得たトナー１〜２８と、シリコーン樹脂で表面コートしたフェライトキャリア（個数平均粒径４２μｍ）とを、トナー濃度が８質量％になるように混合して、二成分現像剤を調製した。
【０１０１】
得られた二成分現像剤を用いて、以下の評価を行った。評価結果を表３に記載する。
【０１０２】
＜白色度の評価＞
得られた二成分現像剤を市販のフルカラーデジタル複写機（ＣＬＣ１１００、キヤノン社製）に充填し、黒紙（長門屋商店、Ａ４用紙、ナ−３２８５）上の中心に２ｃｍ×５ｃｍの未定着のトナー画像（トナー載り量１．０ｍｇ／ｃｍ２）を形成した。市販のフルカラーデジタル複写機（ｉｍａｇｅ  ＲＵＮＮＥＲ  ＡＤＶＡＮＣＥ  Ｃ５０５１、キヤノン製）から取り外した定着ユニットを用いて定着を行った。このとき、１００℃から５℃毎に定着温度を上げながら定着を行った。オフセットの発生しない定着温度領域における各定着画像について、Ｘ−Ｒｉｔｅカラー反射濃度計（５００シリーズ：Ｘ−Ｒｉｔｅ社製）を使用して、明度Ｌ＊をそれぞれ測定し、そのうちの最大の明度Ｌ＊を、そのトナーの白色度とした。
【０１０３】
次いで本発明による白色度への効果を以下のように評価した。
【０１０４】
実施例１〜１４および比較例１のトナーにおいて、樹脂Ａを、シロキサン基やフルオロ基を含まない樹脂に置き換えたトナー（比較例２〜１４）に対して白色度の変化率を比較した。その変化率を白色度向上率とし、値が大きいほど白色度への効果が高いとした。
【０１０５】
例えば、トナー１の場合、シリコーン変性ポリエステル１をポリエステル２に置き換えたトナー１６を基準トナーとして、下式より白色度向上率を算出した。
白色度向上率（％）＝（トナー１の白色度−トナー１６の白色度）／（トナー１６の白色度）×１００
（白色度の評価基準）
Ａ：白色度向上率が７．０％以上
Ｂ：白色度向上率が５．０％以上７．０％未満
Ｃ：白色度向上率が２．０％以上５．０％未満
Ｄ：白色度向上率が２．０％未満
【０１０６】
＜耐擦過性の評価＞
得られた二成分現像剤を市販のフルカラーデジタル複写機（ＣＬＣ１１００、キヤノン社製）に充填し、黒紙（長門屋商店、Ａ４用紙、ナ−３２８５）上の中心に２ｃｍ×５ｃｍの未定着のトナー画像（トナー載り量１．２ｍｇ／ｃｍ２）を形成した。市販のフルカラーデジタル複写機（ｉｍａｇｅ  ＲＵＮＮＥＲ  ＡＤＶＡＮＣＥ  Ｃ５０５１、キヤノン製）から取り外した定着ユニットを用いて定着を行った。このとき、１００℃から５℃毎に定着温度を上げながら定着を行い、高温オフセットの発生しない最高温度における定着画像５枚に対して、５５ｇ／ｃｍ２の加重をかけてシルボン紙１０回摺擦した。ついで、８００ピクセル／インチの解像度で十字の部分の５１２ピクセル四方の領域をＣＣＤカメラで撮影した。閾値を６０％に設定して画像を二値化し、トナーが剥離した部分である黒部の面積率を測定した。黒部の面積率が小さいほど、耐擦過性に優れていることを表す。
【０１０７】
（耐擦過性の評価基準）
Ａ：黒部の面積率が２．０％未満
Ｂ：黒部の面積率が２．０％以上３．５％未満
Ｃ：黒部の面積率が３．５％以上５．０％未満
Ｄ：黒部の面積率が５．０％以上
【０１０８】
【表１】
2020190648.tif 000004
【０１０９】
表１中、＊１の樹脂及びポリエステル１は、樹脂Ａとしての規定を満たさない樹脂である。
【０１１０】
【表２】
2020190648.tif 000005
【０１１１】
表２中、＊１の樹脂及びポリエステル１は、樹脂Ａとしての規定を満たさない樹脂である。
【０１１２】
また、＊２の式は、
５５０／｛２．１（ｎ２−ｎ１）｝−５０≦Ｄｗ≦５５０／｛２．１（ｎ２−ｎ１）｝＋５０
のことである。
【０１１３】
各実施例、比較例の評価結果を表３に示す。尚、トナー１の白色度（明度Ｌ＊）は８５であった。
【０１１４】
【表３】
2020190648.tif 000006
【０１１５】
＜実施例１５＞
酸化チタン粒子１をチタン酸カルシウム粒子１（体積平均粒径３００ｎｍ）に変更した以外は、実施例１と同様にして、トナー２９を得た。
【０１１６】
＜実施例１６＞
酸化チタン粒子１をチタン酸カルシウム粒子１に変更した以外は、実施例２と同様にして、トナー３０を得た。
【０１１７】
＜比較例１５（基準用トナーの製造）＞
酸化チタン粒子１をチタン酸カルシウム粒子１に変更した以外は、比較例２と同様にして、トナー３１を得た。
【０１１８】
＜比較例１６（基準用トナーの製造）＞
酸化チタン粒子１をチタン酸カルシウム粒子１に変更した以外は、比較例３と同様にして、トナー３２を得た。
【０１１９】
＜実施例１７＞
・シリコーン変性ポリエステル１                                    ４１部
・チタン酸ストロンチウム粒子１（体積平均粒径３００ｎｍ）          ５５部
・フィッシャートロプシュワックス（融点７８℃）                      ４部
上記材料を用いる以外は実施例１と同様にして、トナー３３を得た。
【０１２０】
＜比較例１７（基準用トナーの製造）＞
・ポリエステル２                                                  ４５部
・チタン酸ストロンチウム粒子１（体積平均粒径３００ｎｍ）          ５１部
・フィッシャートロプシュワックス（融点７８℃）                      ４部
上記材料を用いる以外は実施例１と同様にして、トナー３４を得た。
【０１２１】
＜実施例１８＞
・シリコーン変性ポリエステル１                                    ３８部
・酸化亜鉛粒子１（体積平均粒径５００ｎｍ）                        ５８部
・フィッシャートロプシュワックス（融点７８℃）                      ４部
上記材料を用いる以外は実施例１と同様にして、トナー３５を得た。
【０１２２】
＜比較例１８（基準用トナーの製造）＞
・ポリエステル１                                                  ４２部
・酸化亜鉛粒子１（体積平均粒径５００ｎｍ）                        ５４部
・フィッシャートロプシュワックス（融点７８℃）                      ４部
上記材料を用いる以外は実施例１と同様にして、トナー３６を得た。
【０１２３】
＜二成分現像剤の調製＞
以上で得たトナー２９〜３６と、シリコーン樹脂で表面コートしたフェライトキャリア（個数平均粒径４２μｍ）とを、トナー濃度が８質量％になるように混合して、二成分現像剤を調製した。
【０１２４】
得られた二成分現像剤を用いて、実施例１と同じ評価を行った。評価結果を表６に記載する。
【０１２５】
【表４】
2020190648.tif 000007
【０１２６】
表４中、＊１の樹脂は、樹脂Ａとしての規定を満たさない樹脂である。
【０１２７】
【表５】
2020190648.tif 000008
【０１２８】
表５中、＊１の樹脂は、樹脂Ａとしての規定を満たさない樹脂である。
【０１２９】
また、＊２の式は、
５５０／｛２．１（ｎ２−ｎ１）｝−５０≦Ｄｗ≦５５０／｛２．１（ｎ２−ｎ１）｝＋５０
のことである。
【０１３０】
各実施例の評価結果を表６に示す。尚、トナー２９の白色度（明度Ｌ＊）は７９であった。
【０１３１】
【表６】
2020190648.tif 000009